(57)【要約】【課題】Ａｓ及びＰｂを不純物として含有するスラグにおいて、その不純物の溶出の少ないスラグを短時間の処理で効率的に製造することができる方法を提供する。【解決手段】本発明に係るスラグの製造方法は、Ｆｅ及びＳｉを主成分とし、Ａｓ及びＰｂを不純物として含有するスラグを、大気圧雰囲気下で、９００℃以上の温度、２０秒以上３０分未満の時間で熱処理する工程を含むものであり、熱処理後に得られるスラグは、ＪＩＳＫ００５８−２に準じて測定されるＡｓ及びＰｂの溶出量が１５０ｍｇ／ｋｇ未満であることを特徴としている。【選択図】なし【特許請求の範囲】
【請求項１】
Ｆｅ及びＳｉを主成分とし、Ａｓ及びＰｂを不純物として含有するスラグを、大気圧雰囲気下で、９００℃以上の温度、２０秒以上３０分未満の時間で熱処理する工程を含み、
前記熱処理後に得られるスラグは、ＪＩＳＫ００５８−２に準じて測定されるＡｓ及びＰｂの溶出量が１５０ｍｇ／ｋｇ未満である
スラグの製造方法。
【請求項２】
前記スラグは、Ｐｂを０．０１質量％以上０．２質量％以下、Ａｓを０．０１質量％以上０．２質量％以下の割合で含有する
請求項１に記載のスラグの製造方法。
【請求項３】
前記スラグは、Ｆｅを３５質量％以上４５質量％以下の割合で含有する
請求項１又は２に記載のスラグの製造方法。
【請求項４】
前記スラグは、さらにＣａＯを１．０質量％以上６．０質量％以下の割合で含む
請求項１乃至３のいずれか１項に記載のスラグの製造方法。
【請求項５】
前記スラグは、水砕されたものである
請求項１乃至４のいずれか１項に記載のスラグの製造方法。
【発明の詳細な説明】
【技術分野】
【０００１】
本発明は、スラグの製造方法に関するものであり、より詳しくは、Ｆｅ及びＳｉを主成分とし、Ａｓ及びＰｂを不純物として含有するスラグから、その不純物の溶出を有効に抑制したスラグを効率的に得るスラグの製造方法に関する。
【背景技術】
【０００２】
コンクリートに配合される細骨材としては、従来、海砂や川砂、砂利等が用いられてきたが、天然資源であるこれらの砂は、環境保護の観点から採取量の削減や禁止の動きが強化されてきている。
【０００３】
このような背景から、非鉄金属製錬、例えば銅の乾式製錬において副生成するスラグについて、コンクリート用細骨材としての適用がＪＩＳ  Ａ５０１１−３として規格化され、安定的に供給可能なことから天然資源の各種砂からの代替の動きが加速している。
【０００４】
ところが、スラグを適用するにあたっては、平成１５年環境省告示第１９号に規定される有害物質の含有量試験（ＪＩＳ  Ｋ００５８−２：２００５）、及び平成３年環境庁告示第４６号に規定される有害物質の溶出量試験（ＪＩＳ  Ｋ００５８−１：２００５）の結果に基づいて、土壌汚染に関する基準を満たすことが求められている。特に、平成１５年環境省告示第１９号に規定される有害物質の含有量試験（ＪＩＳ  Ｋ００５８−２：２００５）に基づく基準では、その規制が強化されており、Ａｓ（砒素）、Ｐｂ（鉛）の溶出量については、可能な限り低減させることが求められている。
【０００５】
例えば、特許文献１、非特許文献１においては、上述した有害物質の含有量試験及び有害物質の溶出量試験の両方において、スラグからのＡｓ及びＰｂの溶出量を抑えたスラグを安定的に製造する技術が示されている。
【０００６】
しかしながら、これらの文献に記載の技術は、スラグを５００℃〜８００℃の温度で加熱するというものであるが、３０分以上の時間を要することが記載されており、そのため大量のスラグを処理するにあたってかなりの長時間が必要となる。
【０００７】
銅製錬のプロセス等から生成するスラグは大量であり、大量のスラグを短時間で処理して、Ａｓ及びＰｂの溶出量を抑えたスラグを効率的に製造する技術が求められている。
【先行技術文献】
【特許文献】
【０００８】
【特許文献１】特開２０１５−１２４０９５号公報
【非特許文献】
【０００９】
【非特許文献１】河原正泰、小森慎太郎、「銅スラグからの重金属の溶出性」、Ｊｏｕｎａｌ  ｏｆ  Ｔｈｅ  Ｍｉｎｉｎｇ  ａｎｄ  Ｍａｔｅｒｉａｌｓ  Ｐｒｏｃｅｓｓｉｎｇ  Ｉｎｓｔｉｔｕｔｅ  ｏｆ  Ｊａｐａｎ、  Ｖｏｌ．  １２９（２０１３）  ｐ１９２−１９６
【発明の概要】
【発明が解決しようとする課題】
【００１０】
本発明は、このような実情に鑑みて提案されたものであり、Ａｓ及びＰｂを不純物として含有するスラグにおいて、その不純物の溶出の少ないスラグを短時間の処理で効率的に製造することができる方法を提供することを目的とする。
【課題を解決するための手段】
【００１１】
本発明者らは、上述した課題を解決するために鋭意検討を重ねた。その結果、スラグに対して、大気圧雰囲気下で、９００℃以上の温度、２０秒以上３０分未満の時間で熱処理を施すことで、効率的な操作で、Ａｓ及びＰｂの溶出量を有効に抑制したスラグを製造できることを見出し、本発明を完成するに至った。
【００１２】
（１）本発明の第１の発明は、Ｆｅ及びＳｉを主成分とし、Ａｓ及びＰｂを不純物として含有するスラグを、大気圧雰囲気下で、９００℃以上の温度、２０秒以上３０分未満の時間で熱処理する工程を含み、前記熱処理後に得られるスラグは、ＪＩＳＫ００５８−２に準じて測定されるＡｓ及びＰｂの溶出量が１５０ｍｇ／ｋｇ未満である、スラグの製造方法である。
【００１３】
（２）本発明の第２の発明は、第１の発明において、前記スラグは、Ｐｂを０．０１質量％以上０．２質量％以下、Ａｓを０．０１質量％以上０．２質量％以下の割合で含有する、スラグの製造方法である。
【００１４】
（３）本発明の第３の発明は、第１又は第２の発明において、前記スラグは、Ｆｅを３５質量％以上４５質量％以下の割合で含有する、スラグの製造方法である。
【００１５】
（４）本発明の第４の発明は、第１乃至第３のいずれかの発明において、前記スラグは、さらにＣａＯを１．０質量％以上６．０質量％以下の割合で含む、スラグの製造方法である。
【００１６】
（５）本発明の第５の発明は、第１乃至第４のいずれかの発明において、前記スラグは、水砕されたものである、スラグの製造方法である。
【発明の効果】
【００１７】
本発明によれば、Ａｓ及びＰｂを不純物として含有するスラグにおいて、その不純物の溶出の少ないスラグを短時間の処理で効率的に製造することができる。
【発明を実施するための形態】
【００１８】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００１９】
本実施の形態に係るスラグの製造方法は、銅の乾式製錬等の非鉄金属製錬のプロセスにて副産物として生成されるスラグであって、Ｆｅ及びＳｉを主成分とし、さらにＡｓ及びＰｂを不純物として含有するスラグから、それらＡｓ及びＰｂの溶出量を抑制したスラグを製造する方法である。
【００２０】
主成分とは、スラグ中の含有割合が５１質量％以上のものをいう。Ｆｅ及びＳｉを主成分とするスラグでは、主成分の含有割合とは、Ｆｅ及びＳｉの合計含有割合をいう。
【００２１】
具体的に、このスラグの製造方法は、Ｆｅ及びＳｉを主成分とし、かつＡｓ及びＰｂを不純物として含有するスラグに対して、大気圧雰囲気下で、９００℃以上の温度、２０秒以上３０分未満の時間で熱処理する工程を含むことを特徴としている。このような方法により得られる熱処理後のスラグにおいては、ＪＩＳＫ００５８−２に準じて測定されるＡｓ及びＰｂの溶出量が１５０ｍｇ／ｋｇ未満となる。このように、本実施の形態に係るスラグの製造方法によれば、３０分未満の極めて短い時間で、Ａｓ及びＰｂの溶出量を抑制したスラグを安定的に製造することができる。
【００２２】
（原料のスラグ）
原料のスラグは、上述せいたように、Ｆｅ及びＳｉを主成分とし、さらにＡｓ及びＰｂを含むスラグである。例えば、原料スラグの組成としては、Ｆｅの含有量が３５質量％〜４５質量％であり、ＳｉＯ２の含有量が２５質量％〜４０質量％であり、不純物成分としてＰｂを０．０１質量％〜０．２質量％、Ａｓを０．０１質量％〜０．２質量％の割合で含む。また、この原料スラグにおいては、Ｃｕを０．５質量％〜３．０質量％、ＣａＯを１．０質量％〜６．０質量％、及びその他の不純物として例えばＡｌ２Ｏ３（アルミナ）、ＭｇＯ（マグネシア）等を含んでいてもよい。
【００２３】
なお、このようなスラグとしては、例えば、非鉄製錬スラグ、廃棄物溶融スラグ等が挙げられ、より具体的には、銅の製錬プロセスにて副産物として生成する銅スラグ（例えば、自溶炉スラグ、錬かん炉スラグ）が挙げられる。
【００２４】
加熱処理に対象となる原料スラグとしては、水砕されたものであることが好ましい。なお、水砕されたスラグを「水砕スラグ」という。加熱処理の対象となるスラグは、重金属溶出性を抑えるために、加熱処理による表面の酸化被膜の種類や膜厚を調整し、あるいは結晶化度を調整する観点から、予め水砕された水砕スラグを用いることが好ましい。スラグを水砕する方法としては、例えば、加圧水を噴射して粒状化する方法や、スラグを水槽に注入して急冷させることで粒状化する方法等が挙げられる。
【００２５】
通常、スラグは、非鉄製錬等の副産物として得られるものであり、水砕することにより、副産物であるスラグに対する冷却処理を兼ねることができ、大気中で徐冷するのに比べると冷却に要する時間を短くすることができる。また、水砕して急冷させることにより、スラグ組成をより均一にすることができる。このように、例えば製錬プロセスにて炉から取り出したスラグを使用する場合には、得られたスラグを水砕することによって、効率的に冷却し、加熱処理前のスラグを短時間で製品用途に適切な組成とすることができる。また、水砕することで、運搬しやすい粒度に効率的に調整することができる。
【００２６】
（Ａｓ及びＰｂの溶出抑制処理）
本実施の形態に係るスラグの製造方法においては、上述した原料のスラグに対して、９００℃以上の温度、２０秒以上３０分未満の時間の条件で熱処理する。
【００２７】
ここで、Ｆｅ及びＳｉを主成分とするスラグにおいて、微量含まれている不純物のＡｓやＰｂの溶出を抑制したスラグを得る方法として、結晶化を促進する方法がある。ところが、原料として水砕スラグを用いる場合には、この水砕処理により結晶化を促進させることは難しく、加熱及び冷却の工程が必要となる。また、スラグの表層をマグネタイトで覆うことによって溶出をバリアする層を形成する方法として、大気圧雰囲気下で５００℃程度の温度に加熱する方法が知られているが、処理に長時間を要する。
【００２８】
本発明者らは、９００℃以上の温度条件で、かつ、２０秒以上３０分未満の短時間で熱処理することによって、スラグの表層のマグネタイト化と結晶性化の促進との、両方の作用を効率的に実現することができ、不純物であるＡｓ及びＰｂの溶出を有効に抑えることができることを見出した。
【００２９】
熱処理における温度条件について、９００℃未満であると、処理に長時間を要してしまうとともに、スラグ表層のマグネタイト化を有効に促進させることができない。なお、温度の上限値としては、特に限定されないが、１５００℃以下であることが好ましい。熱処理温度が１５００℃を超えても、それ以上に効果の向上は期待されず、熱エネルギーが増大して効率的な処理を行うことができない。
【００３０】
また、熱処理の時間条件について、２０秒未満であると、熱処理が不十分となってＡｓ及びＰｂの溶出を効果的に抑えることができない。一方で、３０分を超えると、処理時間が長くなって非効率となるとともに、結晶化が有効に促進されず、十分に溶出を抑えることができない可能性がある。
【００３１】
熱処理における加熱方法としては、特に限定されず、例えば、キルンのようなもので加熱することができ、また、バーナー等を使用して加熱してもよい。
【実施例】
【００３２】
以下、本発明の実施例を示してより具体的に説明するが、本発明は以下の実施例に何ら限定されるものではない。
【００３３】
＜原料スラグの調製＞
表１に示したような組成のスラグを原料スラグとして用いた。このスラグは、銅の溶融製錬（自溶炉）によって銅を製造するときに生成した副産物の溶融スラグを、水冷却によって水砕産物（水砕スラグ）とした。なお、スラグを適切に水砕するのに必要な水量は、スラグ１ｔ当たり１０ｍ３〜２０ｍ３であった。そして、水砕後のスラグに対して、篩い分けや破砕等の処理によって粒度調整加工を行い、粒径２ｍｍ以下に整粒した試験サンプルのスラグを調製した。
【００３４】
【表１】
2018052779.tif 000002
【００３５】
＜加熱処理＞
次に、試験サンプルのスラグを、アルミナ製の坩堝に装入し、下記表２の条件に基づいて加熱処理を施した。
【００３６】
＜加熱処理後に得られたスラグの評価＞
（平成１５年環境省告示第１９号（含有量試験））
ＪＩＳ  Ｋ００５８−２に準じ、得られたスラグを粉砕して試料を得たのち、当該試料を用いて「六価クロム化合物及びシアン化合物以外の物質についての検液の調製」の項に従って検液を調製した。そして、得られた検液を用いて、ＪＩＳ  Ｋ０１０２：２００８に従い、ＩＣＰ−ＡＥＳ（発光分光分析）法によりＰｂ、Ａｓの濃度を測定した。下記表２に測定結果を示す。
【００３７】
【表２】
2018052779.tif 000003
【００３８】
表２の結果に示すように、大気雰囲気下、９００℃以上の温度で２０秒以上３０分未満の熱処理を施した実施例１〜４では、ＪＩＳ  Ｋ００５８−２に準じて測定されるＡｓ、Ｐｂの溶出量が、規格値の１５０ｍｇ／ｋｇ未満となり、有効に溶出を抑制できた。
【００３９】
一方、比較例１〜４では、熱処理温度が低いか、あるいは熱処理時間が短かったため、Ａｓ、Ｐｂの溶出量は、規格値の１５０ｍｇ／ｋｇを超える値となった。
【００４０】
なお、従来例１では、熱処理温度８００℃で、１時間の熱処理を行った。その結果、Ａｓ、Ｐｂの溶出量は、規格値の１５０ｍｇ／ｋｇ未満となったものの、スラグを処理するに当たり長時間を要するという問題が生じた。